(57)【要約】【課題】優れた撥水機能と光の反射防止機能とを兼ね備えた撥水性反射防止構造と共に、このような構造を備えた撥水性反射防止構造体及びその製造方法、さらには、上記撥水性反射防止構造を備えた自動車用部品、例えばディスプレイやウインドウパネルを提供すること。【解決手段】円形又は多角形底面を有し、円形底面の径又は底面を形成する多角形に外接する円の直径が５０〜３８０ｎｍである無数の錐体状突起２を、５０〜３８０ｎｍのピッチで配置し、これら錐体状突起のアスペクト比を１．５以上とすると共に、その表面を水との接触角が９０°以上である材料によって形成する。【選択図】図１
2009042714.tif 000002
【特許請求の範囲】
【請求項１】
円形又は多角形底面を有し、円形底面の径又は多角形底面に外接する円の直径が５０〜３８０ｎｍである無数の錐体状突起が、５０〜３８０ｎｍのピッチで配置されて成り、上記錐体状突起のアスペクト比が１．５以上であると共に、錐体状突起の少なくとも表面を構成する材料の水に対する接触角が９０°以上であることを特徴とする撥水性反射防止構造。
【請求項２】
上記錐体状突起の少なくとも表面を構成する材料の水に対する接触角が１１０°以上であることを特徴とする請求項１に記載の撥水性反射防止構造。
【請求項３】
上記錐体状突起のアスペクト比が２以上であることを特徴とする請求項１又は２に記載の撥水性反射防止構造。
【請求項４】
上記錐体状突起のアスペクト比が３以下であることを特徴とする請求項１〜３のいずれか１つの項に記載の撥水性反射防止構造。
【請求項５】
上記錐体状突起が正方配列又は六方配列されていることを特徴とする請求項１〜４のいずれか１つの項に記載の撥水性反射防止構造。
【請求項６】
上記錐体状突起の稜線形状が次式（１）で表され、次数ｎが１．１〜５であることを特徴とする請求項１〜５のいずれか１つの項に記載の撥水性反射防止構造。
Ｚ＝Ｈ−｛Ｈ／（Ｄ／２）ｎ｝×Ｘｎ    ・・・（１）  
【請求項７】
請求項１〜６のいずれか１つの項に記載の撥水性反射防止構造を、基材の少なくとも一方の面に備えていることを特徴とする撥水性反射防止構造体。
【請求項８】
上記基材が透明材料から成ることを特徴とする請求項７に記載の撥水性反射防止構造体。
【請求項９】
請求項７又は８に記載の撥水性反射防止構造体を製造するに際して、上記錐体状突起をホットエンボスによって基材に形成することを特徴とする撥水性反射防止構造体の製造方法。
【請求項１０】
請求項７又は８に記載の撥水性反射防止構造体を製造するに際して、上記錐体状突起を反転させた微細構造を備えた成形型と基材の間に活性エネルギー線硬化性樹脂を介在させた状態で活性エネルギー線を照射し、当該基材の表面に上記錐体状突起を形成することを特徴とする撥水性反射防止構造体の製造方法。
【請求項１１】
請求項１〜６のいずれか１つの項に記載の撥水性反射防止構造を備えていることを特徴とする自動車用部品。
【発明の詳細な説明】
【技術分野】
【０００１】
本発明は、水滴の付着を防ぐ撥水機能を備えた微細構造から成る撥水性反射防止構造と、このような微細構造を備え、低反射撥水パネルとして、例えば、建築材料や、車両、船舶、航空機などの各種ウインドウパネル、ディスプレイ装置などに好適に使用することができる撥水性反射防止構造体、さらには当該構造体の製造方法に関するものである。
【背景技術】
【０００２】
車両、船舶、航空機などの各種ウインドウパネルにおいて、雨を除去するためにワイパーシステムが導入されており、ウインドウパネルの撥水化によって、ワイパーの要らないウインドウパネルを実現し、コスト削減や生産工数削減することが望まれている。
【０００３】
上記のような問題を解決する方法として、近年、使用する光の波長よりも短い格子周期で二次元配列されたサブ波長格子の表面を低表面エネルギーにする方法が開発されている（例えば、特許文献１参照）。
このようなサブ波長格子によれば、表面に屈折率分布を持たせることができ、反射防止特性が得られると共に、表面積を増加させることで撥水特性を持たせることができる。
【特許文献１】特開２００６−１７８１４７号公報
【発明の開示】
【発明が解決しようとする課題】
【０００４】
しかしながら、上記した特許文献１に記載されたサブ波長格子構造では、反射防止特性と撥水特性を両立させることは困難である。
【０００５】
本発明は、上記課題を解決すべくなされたものであって、その目的とするところは、さらに優れた撥水機能を兼ね備えた撥水性反射防止構造と共に、このような構造を備えた撥水性反射防止構造体及びその製造方法、さらには、上記撥水性反射防止構造を備えた自動車用部品、例えばディスプレイやウインドウパネルを提供することにある。
【課題を解決するための手段】
【０００６】
本発明者らは、上記目的を達成すべく、鋭意検討を重ねた結果、反射防止機能を発揮する錐体状突起の表面を構成する材料として、水との接触角が９０°以上となる材料を用いると共に、当該錐体状突起のアスペクト比を特定することによって上記目的が達成できることを見出し、本発明を完成するに到った。
【０００７】
すなわち、本発明は上記知見に基づくものであって、本発明の撥水性反射防止構造は、円形又は多角形底面を有し、円形底面の径又は底面を形成する多角形に外接する円の直径が５０〜３８０ｎｍである無数の錐体状突起が、５０〜３８０ｎｍのピッチで配置されて成り、これら錐体状突起のアスペクト比が１．５以上であると共に、該錐体状突起の少なくとも表面を構成する材料の水に対する接触角が９０°以上であることを特徴としている。
【０００８】
本発明の撥水性反射防止構造体は、上記した撥水性反射防止構造を基材の少なくとも一方の面に備えていることを特徴とする。
また、当該撥水性反射防止構造体の製造方法においては、上記撥水性反射防止構造における錐体状突起を反転させた構造の成形型（スタンパ）を準備し、ホットエンボスによってこのような錐体状突起を基材表面に形成したり、上記成形型と基材の間に活性エネルギー線硬化性樹脂を介在させた状態で活性エネルギー線を照射して、当該基材の表面に上記撥水性反射防止構造の錐体状突起を形成したりすることを特徴とている。さらに、本発明の自動車用部品は、本発明の上記撥水性反射防止構造を備えていることを特徴としている。
【発明の効果】
【０００９】
本発明によれば、可視光線の波長よりも小さく、可視光線の波長よりも短いピッチで配列された無数の錐体状突起によって光の反射防止機能が発揮されると共に、錐体状突起のアスペクト比が１．５以上であって、しかも当該錐体状突起の少なくとも表面を構成する材料の水との接触角が９０°以上、すなわち当該錐体状突起を構成する材料、又はこれら錐体状突起の表面を被覆する材料として、水との接触角が９０°以上となるような材料を用いているので、反射防止性と撥水性とを両立させることができ、これら性能を兼ね備えたパネル等を得ることができる。
【発明を実施するための最良の形態】
【００１０】
以下、本発明の撥水性反射防止構造やこれを適用した構造体について、その製造方法や実施形態などと共に、さらに詳細に説明する。
【００１１】
図１（ａ）及び（ｂ）は、本発明の撥水性反射防止構造の代表例を示す正面図及び平面図である。図に示す撥水性反射防止構造１は、上記したように、可視光線の波長よりも小さい５０〜３８０ｎｍの円形又は多角形底面（図１においては円形底面のものを示している）を有する無数の錐体状突起２から成っている。これら錐体状突起が可視光線の波長よりも小さい５０〜３８０ｎｍのピッチＰで配置されていることから、厚み方向の各断面における材料の占有面積によって定まる厚み方向の屈折率が急激に変化することがない。そして、空気の屈折率１．０から、材料の屈折率までなだらかに、直線的に変化するようになることから、当該撥水性反射防止構造１に入射した光は、ほとんど回折や反射が生じることなく直進することとなって、入射表面における光の反射率を効果的に低減することができる。
【００１２】
一方、平面上のある領域に上記のような無数の錐体状突起から成る微細構造を形成することによって、表面積が増大し、領域内における水に対する平面の表面張力が見かけ上増大し、これによって微細構造表面が撥水化する。
また、錐体状突起の形状によっては、水に対する平面の見かけ上の表面張力の増大だけではなく、水滴付着時に微細構造との間に空気の層を形成させることにより、撥水機能を著しく向上させることができる。
【００１３】
まず、材料の水に対する接触角と撥水特性との関係は、図２のようになる。つまり、材料の水に対する接触角が９０°以上であるとき、その材料は撥水特性を持ち、さらに材料の水に対する接触角が大きくなるにつれて撥水特性が向上する。一方、材料の水に対する接触角が９０°より小さいとき、その材料は撥水特性を持たず、親水特性を持つようになる。
したがって、本発明では撥水特性を向上することを目的としているため、材料の水に対する接触角が９０°以上の材料を選択することになる。
【００１４】
本発明においては、反射防止構造と撥水構造が両立するための条件として、錐体状突起２の表面を形成する材料の接触角とアスペクト比の関係に注目した。
錐体状突起２の表面を形成する材料の水に対する接触角は、上記理由により９０°以上とし、かつ、アスペクト比を１．５以上とすることによって、水滴と微細構造の間に空気の層を確実に形成して撥水性を確保しながら、反射防止機能を効果的に発揮させることができる。その結果、反射防止と撥水機能を両立させることができる。
【００１５】
上記錐体状突起２の底面の大きさは、その形状が円形の場合にはその直径Ｄ、多角形である場合には当該底面を形成する多角形に外接する円の直径Ｄで表すものとする。当該直径Ｄは、可視光線の波長以下、具体的には５０〜３８０ｎｍ、好ましくは５０〜２５０ｎｍの範囲とする。
ここで、上記直径Ｄが３８０ｎｍより大きい場合には、拡散や回折が発生して光の反射率が大きくなってしまう。一方、５０ｎｍより小さい場合には、このような微細構造を均一かつ工業的に得ることが極めて困難となる。
【００１６】
上記錐体状突起２のピッチＰは、具体的には頂点間距離、あるいは底面の重心（円形の場合には中心に一致する）間距離として定義される。このピッチＰについても、可視光線の波長以下、具体的には５０〜３８０ｎｍ、好ましくは５０〜２５０ｎｍの範囲とする必要がある。
これは、ピッチＰが３８０ｎｍを超えると、上記同様に、拡散や回折光が発生して反射防止性が低下する。また、５０ｎｍ未満とすることは、工業的に困難であることによる。なお、錐体状突起２は、Ｄ＝Ｐとなる場合が最も密に配列された状態となることから、このようにすることが好ましい。
【００１７】
一方、錐体状突起２のアスペクト比は、当該錐体状突起２の底面径Ｄ、又は底面を形成する多角形に外接する円の直径Ｄに対する錐体状突起２の高さＨの比（Ｈ／Ｄ）で表される。本発明においては、当該アスペクト比（Ｈ／Ｄ）を１．５以上範囲とすることを要する。
すなわち、錐体状突起２のアスペクト比（Ｈ／Ｄ）が１．５未満の場合には、水滴との間に空気の層が形成したり、反射防止効果を確保したりすることが難くなる。
【００１８】
さらに、当該アスペクト比が３を超えると、錐体状突起２が外力を受けたときに破損し易くなり、これら機能を長期に亘って維持することが困難となる。したがって、アスペクト比を３以下とすると耐久性の観点から好ましい。
また、特に反射防止効果を重視する場合には、当該当該アスペクト比（Ｈ／Ｄ）を２以上とすることが望ましい。
【００１９】
また、図１においては、本発明の撥水性反射防止構造１を構成する錐体状突起２の形状として、円錐形のものを示した。しかし、本発明における錐体状突起２の形状としては、正確な円錐（母線が直線）や角錐（稜が直線、側面が平面）のみならず、底面から先端側に向かって断面積が順次小さくなるような形状である限り、母線が曲線である円錐状のものや、側面が曲面をなす角錐状であってもよい。また、成形性や耐破損性を考慮して、先端部を平坦にしたり、丸みをつけたりした円錐台状や角錐台状とすることも可能である。
さらには、錐体状突起２の底面の中心と頂点（錐台状突起においては上面の中心点）を結ぶ直線は、必ずしも底面に対して垂直である必要はなく、上記の数値を満たしてさえいれば傾いていてもよい。
このように、本発明において『錐体状』とは、正確な円錐や角錐のみならず、釣り鐘形や椎の実形の変形円錐状や、曲面から成る側面を有する変形角錐状のもの、さらには先端突起のない円錐台や角錐台状のもの、傾斜したものをも含めた形状を意味する。
【００２０】
錐体状突起２の底面形状としては、上記数値を満たす限り、円形であっても多角形であっても良いことは上記したとおりであるが、方向性をなくして、特定波長の反射率を向上させ、さらに平均反射率を下げるには円形であることが好ましい。
【００２１】
そして、上記錐体状突起２の稜線、すなわち円錐状突起においては母線、角錐状突起においては頂点と底面多角形の頂点を結ぶ線は、式（１）で表されるような線形式（但し、ｎ＝１．１〜３）で表される形状となっていることが望ましい。このようにすることによって、微細構造の頂点から底面までの屈折率の変化の割合が均一なものとなって、反射防止機能をより向上させることができる。
すなわち、錐体状突起２の頂点を通る垂直断面における底辺をＸ軸上に、頂点をＺ軸上にとると、稜線上のＺ座標値は、式（１）に基づいて、図３のように表わすことができる。このとき、頂点の位置によって定数項を加えて補正することもできる。
Ｚ＝Ｈ−｛Ｈ／（Ｄ／２）ｎ｝×Ｘｎ              ・・・（１）
【００２２】
また、上記錐体状突起２は、上記の数値を満たしている限り、規則的な配列であっても、不規則なランダム配列であってもよい。さらには、形状の異なる２種類以上の微細構造が含まれていてもよいが、反射防止機能の均一性を向上させるためには、同一の錐体状突起が均一の間隔に配置された周期構造を有していることが好ましく、さらには正方配列又は六方細密配列されていることが望ましい。
【００２３】
上記錐体状突起２を構成する材料自身、又は当該錐体状突起２の表面に被覆される材料の水滴との接触角は１１０°以上である場合、さらに優れた撥水性を示すようになる。
なお、本発明の撥水性反射防止構造においては、雨滴に対する撥水性を考慮して、錐体状突起２の表面を構成する材料の塗れ性を、水との接触角をもって規定している。しかし、本発明の撥水性反射防止構造を、水以外の液体と接触するような用途、例えば各種プラント装置における反応器や蒸留塔などののぞき窓パネルや、内視鏡のレンズ表面などに適用する場合には、それぞれの用途に応じて、接触する液体に対する接触角を規定以上とすることが必要になる。
【００２４】
本発明の撥水性反射防止構造体の製造に際して、上記した錐体状突起を成形する方法としては、特に限定されるものではないが、熱プレス法（ホットエンボス法）、射出成形法などを挙げることができ、特に光の波長以下の微細構造を容易に成形できる方法としてナノインプリントが好適に用いられる。このナノインプリントの方法としては、熱及び活性エネルギー線のどちらを用いる方法であってもよい。
【００２５】
熱を用いる方法は、熱可塑性樹脂を加熱して、金型を押し当てることによって当該樹脂に上記のような錐体状突起を転写する方法である。また、活性エネルギー線を用いる方法は、型に活性エネルギー線により重合し硬化するポリマー又はオリゴマー、モノマーなどを入れ、紫外線やＸ線などの活性エネルギー線を照射することによって固化させる方法である。
【００２６】
上記の成形に用いられるスタンパとしては、上記のような微細な錐体状突起を形成できる方法であれば、特にその製造方法に限定はなく、生産性やコストなどを考慮して適宜なものを使用することができる。
なお、本発明において、ナノインプリントとは、数ｎｍから数１０μｍ程度の範囲の転写を言う。
【００２７】
本発明に使用するプレス装置としては、加熱・加圧機構を有するものや、光透過性スタンパの上方より活性エネルギー線を照射できる機構を有するものがパターン転写を効率良く行う上で好ましい。
【００２８】
上記スタンパは、転写されるべき微細なパターンを有するものであり、スタンパにパターンを形成する方法については、特に制限ななく、例えばフォトリソグラフィや電子線描画法等を、所望する加工精度に応じて選択することができる。
また、スタンパの材料としては、シリコンウエハ、各種金属材料、ガラス、セラミック、プラスチック、炭素材料等、強度と要求される精度の加工性を有するものであればよく、 具体的には、Ｓｉ、ＳｉＣ、ＳｉＮ、多結晶Ｓｉ、ガラス、Ｎｉ、Ｃｒ、Ｃｕ、Ｃ、さらにはこれらを１種以上含むものを例示することができる。
【００２９】
上記構造を形成するための材料（基材）としては、上記に示すいずれかの方法により上記錐体状突起から成る微細構造を付与できる基材であればよい。例えば、ポリエチレン、ポリプロピレン、ポリビニルアルコール、ポリ塩化ビニリデン、ポリエチレンテレフタレート、ポリ塩化ビニール、ポリスチレン、ＡＢＳ樹脂、ＡＳ樹脂、アクリル樹脂、ポリアミド、ポリアセタール、ポリブチレンテレフタレート、ガラス強化ポリエチレンテレフタレート、ポリカーボネート、変性ポリフェニレンエーテル、ポリフェニレンスルフィド、ポリエーテルエーテルケトン、液晶性ポリマー、フッ素樹脂、ポリアレート、ポリスルホン、ポリエーテルスルホン、ポリアミドイミド、ポリエーテルイミド、熱可塑性ポリイミド等の熱可塑性樹脂や、フェノール樹脂、メラミン樹脂、ユリア樹脂、エポキシ樹脂、不飽和ポリエステル樹脂、アルキド樹脂、シリコーン樹脂、ジアリルフタレート樹脂、ポリアミドビスマレイミド、ポリビスアミドトリアゾール等の熱硬化性樹脂、さらにはこれらを２種以上ブレンドした材料を用いることが可能であって、とりわけ透明性があるものは、例えば窓（ウインドシールド）や計器類のカバーなどに好適に用いることができる。
【００３０】
活性エネルギー線を用いる場合は、活性エネルギー線により重合を開始できる樹脂が用いられる。このような樹脂としては、例えば紫外線硬化型アクリルウレタン系樹脂、紫外線硬化型ポリエステルアクリレート系樹脂、紫外線硬化型エポキシアクリレート樹脂、紫外線硬化型ポリオールアクリレート樹脂、紫外線硬化型エポキシ樹脂などを例示することができ、必要に応じて、活性エネルギー線を照射することによりラジカルを発生する重合開始剤を用いることもでき、より強固に固めるためイソシアネートのような硬化剤を加えることもできる。
また、ここで用いられる活性エネルギー線としては、一般に紫外線やＸ線、その他電子線、電磁波などが挙げられるが、特に限定されるものではない。
【００３１】
本発明においては、水との接触角をさらに大きくして撥水性をより向上させようとする場合には、上記のようにして得られた錐体状突起の表面に、本発明で規定した水に対する接触角をもつ材料を被覆することになる。
【００３２】
このような被覆処理方法としては、錐体状突起によって形成される微細な凹凸構造を被覆材料によって埋めてしまうことのない方法であれば特に限定されないが、例えば、ＬＢ法、ＰＶＤ法、ＣＶＤ法、自己組織化法、スパッタ法、単分子を溶剤で希釈したものを塗布する方法などが挙げられる。
例えば、上記のような被覆処理に用いられる水に対する接触角が１１０°以上となる撥水材料としては、例えば長鎖アルコキシシラン、フルオロアルコキシシラン、ポリジメチルシロキサン等を挙げることができる。
【００３３】
なお、錐体状突起を形成する前の平板に、上記のような材料による任意の厚さの撥水処理を施したのち、上記した方法によって錐体状突起を形成するようになすことも可能である。
【００３４】
本発明の撥水性反射防止構造体は、上記撥水性反射防止構造を少なくとも基材の一方の面に形成したものであるが、光の入射面と透過光の出射面の両面に形成することが好ましい。
錐体状突起から成る撥水性反射防止構造の形成については、特に限定はなく、例えば、基材に直接形成する方法や、基材と同じ屈折率で成形が容易な材料を塗布して薄膜を作り、そこに上記の錐体状突起を転写する方法などがある。
【００３５】
このような構造は、成形品に付与し、表示装置に組み込む際に、最前面に付与することが最も効果的であり、この構造を少なくとも一面に付与すれば、その裏面には、材料に接触角の限定がない従来の反射防止方法を適用することもできる。
このような反射防止方法としては、例えば、光の波長以下の微細構造のみを付与した反射防止構造を利用する方法、あるいは反射防止層の膜厚を制御し薄膜表面と基材接着面との反射光を干渉させ反射光を打ち消す方法などが挙げられる。
【００３６】
本発明の撥水性反射防止構造を備えた成形品（撥水性反射防止構造体）は、例えば、自動車やバイクのメーターパネル、携帯電話、電子手帳などのモバイル機器、看板、時計など、表示装置の最前面で反射防止機能を必要とし、雨などの水や、油汚れにさらされる可能性があるような表示装置に使用される。
表示装置の形式としては特に限定されず、例えば、アナログメーターのように機械的な表示と照明を組み合わせた方式、デジタルメーターやモニターのように液晶やＬＥＤ、ＥＬなどのバックライトや発光面を用いた方式、モバイル機器のように反射方式の液晶を用いることもある。
【００３７】
上記のような成型品は、光に曝される場所に用いられることから、光による劣化を防止するために、材料に紫外線吸収剤や酸化防止剤、ラジカル補足剤などを添加しておくことが望ましい。
また、樹脂の劣化による黄変を補うためのブルーイング剤や蛍光発色顔料を用いることもできる。
【００３８】
本発明の撥水性反射防止構造体は、基材の少なくとも一方の表面に、上記撥水性反射防止構造を形成したものであるから、光の反射を極めて低レベルに抑えることができ、上記したように、自動車を始めとする各種の部品、例えばメーターカバー、ウインドシールドに適用することによって、屋外景色や内装などの映り込みを防止することができると共に、極めて優れた撥水性を示すことから、汚れ除去性が向上し、ワイパーの不要なウインドシールドを実現することも可能になる。
【実施例】
【００３９】
以下に、本発明を実施例に基づいて、さらに具体的に説明するが、本発明はこれらの実施例のみに限定されないことは言うまでもない。なお、本明細書において、濃度や含有量などについての「％」は、特記しない限り、質量百分率を表すものとする。
【００４０】
（実施例１）
市販の電子線描画装置を用いて、開口径２５０ｎｍ、深さ３７５ｎｍの円錐状凹部がピッチ２５０ｎｍに正方配列したスタンパを作製した。このスタンパを用いて、厚さ２ｍｍのアクリル板の表裏両面に、底面径Ｄ＝２５０ｎｍ、高さＨ＝３７５ｎｍの円錐形突起（アスペクト比：１．５）がピッチＰ＝２５０ｎｍに正方配列されて成る、撥水性反射防止構造を転写した。この表面に、フルオロアルキルシラン（フロロテクノロジー製：フロロサーＦＧ−５０１０、接触角１１８°）によるＣＶＤ処理を施すことによって、本例の撥水性反射防止構造体を得た。
【００４１】
このようにして得られた撥水性反射防止構造体について、以下の要領によって、反射防止機能、水との接触角、撥水性及び耐久性について評価した。
【００４２】
〔反射率測定〕
反射防止機能の評価方法としては、３８０〜７８０ｎｍの各波長について、変角分光光度計（大塚電子製：可視・近赤外自動変角測定装置）により、基準サンプルに鏡面アルミニウムを用いて、入射角０°のときの反射率を測定し、その値に基準補正係数を乗算し、得られたスペクトルから平均反射率を算出した。
【００４３】
〔水の接触角〕
水の接触角の評価方法としては、接触角計（協和界面化学社製：ＣＡ−Ｘ）を用いて、シリンジによりサンプル表面上に１０μＬの水を静置して、その接触角を５回計測し、その平均値をもって接触角とした。
【００４４】
〔撥水性〕
撥水機能の評価方法としては、ＪＩＳ  Ｌ１０９２に規定された方法に基づき、スプレーテスタ（東洋精器製）を用いて、以下の基準によって評価した。
◎：表面に液滴が付着しない
○：液滴の接着面が半球状である
×：表面に液滴が付着する
【００４５】
〔耐久性〕
耐久性の評価方法としては、トライボギア（ＨＥＩＤＯＮ）を用いて、摩耗布：ブロード布  荷重：1Ｎ  スライド速度３０往復／分で１００回摺動を行い、上記撥水性評価と同様の方法で評価した。
◎：表面に液滴が付着しない
○：液滴の接着面が半球状である
×：表面に液滴が付着する
【００４６】
当該実施例１で得られた撥水性反射防止構造体の可視光範囲（３８０〜７８０ｎｍ）での平均反射率は０．６５％であった。また、この撥水性反射防止構造体表面での水滴の接触角は１４５°、撥水性評価は「◎」、耐久性についても「◎」であった。これらの結果を表１に示す。
【００４７】
（実施例２）
市販の電子線描画装置を用いて、開口径２５０ｎｍ、深さ３７５ｎｍの円錐状凹部がピッチ２５０ｎｍに六方最密配列したスタンパを作製した。このスタンパに紫外線硬化性アクリルモノマーを塗付し、紫外線を照射することによって、厚さ２ｍｍのアクリル板の表裏両面に、底面径Ｄ＝２５０ｎｍ、高さＨ＝３７５ｎｍの円錐形突起（アスペクト比：１．５）がピッチＰ＝２５０ｎｍに六方配列されて成る反射防止構造を転写した。そして、この表面に、真空蒸着法による撥水処理（ティーアンドケー株式会社：ナノスＢ、接触角１１６°）を施すことによって、本例の撥水性反射防止構造体を得た。
そして、このようにして得られた撥水性反射防止構造体について、同様の性能評価を行った結果、平均反射率は０．６８％、当該構造体の表面での水滴の接触角は１４４°、撥水性及び耐久性についてはいずれも「◎」であった。これらの結果を表１に併せて示す。
【００４８】
（実施例３）
市販の電子線描画装置を用いて、開口径が２５０ｎｍ、深さが５００ｎｍであって、ｎ＝１．５次の（１）式で表わされる稜線形状を有する略円錐状凹部がピッチ２５０ｎｍに六方最密配列したスタンパを作製した。このスタンパに紫外線硬化性アクリルモノマーを塗付し、紫外線を照射することによって、厚さ２ｍｍのアクリル板の表裏両面に、底面径Ｄ＝２５０ｎｍ、高さＨ＝５００ｎｍの略円錐形突起（アスペクト比：２）がピッチＰ＝２５０ｎｍに六方配列されて成る反射防止構造を転写した。次いで、真空蒸着法により上記実施例３と同様の撥水処理を施すことによって、本例の撥水性反射防止構造体を得た。
そして、上記実施例１と同様の性能評価を行った結果、平均反射率は０．０９％、当該撥水性反射防止構造体表面における水滴の接触角は１６２°、撥水性及び耐久性についてはいずれも「◎」であった。これらの結果を表１に併せて示す。
【００４９】
（実施例４〜６）
上記実施例２と同様な方法でスタンパの深さを変えることによって、アスペクト比：２．５（実施例４）、アスペクト比：３．０（実施例５）、アスペクト比：４．０（実施例６）であるそれぞれの撥水性反射防止構造体を得た。
そして、同様の性能評価を行った結果を表１に併せて示す。
【００５０】
（実施例７）
市販の電子線描画装置を用いて、開口径２５０ｎｍ、深さ３７５ｎｍの円錐状凹部がピッチ２５０ｎｍに六方最密配列したスタンパを作製した。このスタンパを用いて、水との接触角が１１０°であって、厚さ２ｍｍのパーフルオロアルキルメタクリレート板の表裏両面に、底面径Ｄ＝２５０ｎｍ、高さＨ＝３７５ｎｍの円錐形突起（アスペクト比：１．５）がピッチＰ＝２５０ｎｍに六方配列されて成る撥水性反射防止構造を転写し、本例の撥水性反射防止構造体を得た。
そして、このようにして得られた撥水性反射防止構造体について、上記実施例１と同様の性能評価を行ったところ、平均反射率は０．７１％であった。また、当該撥水性反射防止構造体表面における水滴の接触角は１４２°、撥水性及び耐久性についてはいずれも「◎」であった。これらの結果を表１に併せて示す。
【００５１】
（実施例８）
上記実施例７と同様な方法でスタンパの深さを変えることによって、アスペクト比が２．０である本例の撥水性反射防止構造体を得た。
そして、同様の性能評価を行った結果を表１に併せて示す。
【００５２】
（実施例９）
市販の電子線描画装置を用いて、開口径２５０ｎｍ、深さ５００ｎｍの円錐状凹部がピッチ２５０ｎｍに六方最密配列したスタンパを作製した。このスタンパを用いて、平面時の反射率が７％、水との接触角が３０°であって、厚さが２ｍｍのガラス板の表裏両面に、底面径Ｄ＝２５０ｎｍ、高さＨ＝５００ｎｍの円錐形突起（アスペクト比：２）がピッチＰ＝２５０ｎｍに六方最密配列されて成る反射防止構造を転写した。次いで、フルオロアルコキシシランとしてＣＦ３（ＣＦ２）７（ＣＨ２）２Ｓｉ（ＯＣＨ３）３（接触角：１１０°）をスピンコート法により表面処理し、本例の撥水性反射防止構造体を得た。
そして、上記実施例１と同様の性能評価を行った結果、平均反射率は０．４１％、当該撥水性反射防止構造体表面における水滴の接触角は１６１°、撥水性評価結果は「◎」であったが、耐久性については「○」であった。これらの結果を表１に併せて示す。
【００５３】
（実施例１０，１１）
上記実施例７と同様な方法でスタンパの深さを変えることによって、アスペクト比：２．５（実施例１０）及びアスペクト比：３．０（実施例１１）であるそれぞれの撥水性反射防止構造体を得た。
そして、同様の性能評価を行った結果を表１に併せて示す。
【００５４】
（実施例１２）
市販の電子線描画装置を用いて、開口径２５０ｎｍ、深さ３７５ｎｍの円錐状凹部がピッチ２５０ｎｍに正方配列したスタンパを作製した。このスタンパを用いて、水との接触角が１００°、厚さ２ｍｍのフッ素をグラフト重合したアクリル板の表裏両面に、底面径Ｄ＝２５０ｎｍ、高さＨ＝３７５ｎｍの円錐形突起（アスペクト比：１．５）がピッチＰ＝２５０ｎｍに正方配列されて成る撥水性反射防止構造を転写し、本例の撥水性反射防止構造体を得た。
このようにして得られた撥水性反射防止構造体について、同様の性能評価を行った結果、平均反射率は０．８０％、構造体表面での水滴の接触角は１２８°、撥水性及び耐久性についてはいずれも「○」であった。これらの結果を表２に示す。
【００５５】
（実施例１３〜１５）
上記実施例１２と同様な方法で、開口径や深さを変えたスタンパを用いることによって、底面径Ｄ：２５０ｎｍ、高さＨ：５００ｎｍ、アスペクト比：２．０（実施例１３）、底面径Ｄ：２００ｎｍ、高さＨ：５００ｎｍ、アスペクト比：２．５（実施例１４）、底面径Ｄ：２５０ｎｍ、高さＨ：７５０ｎｍ、アスペクト比：３．０（実施例１５）であるそれぞれの撥水性反射防止構造体を得た。
そして、同様の性能評価を行った結果を表２に併せて示す。
【００５６】
（実施例１６）
市販の電子線描画装置を用いて、開口径２５０ｎｍ、深さ３７５ｎｍの円錐状凹部がピッチ２５０ｎｍに正方配列したスタンパを作製した。このスタンパを用いて、水との接触角が９２°、厚さ２ｍｍのアクリル板の表裏両面に、底面径Ｄ＝２５０ｎｍ、高さＨ＝３７５ｎｍの円錐形突起（アスペクト比：１．５）がピッチＰ＝２５０ｎｍに正方配列されて成る微細構造を転写し、本例の撥水性反射防止構造体を得た。
そして、上記実施例１と同様の性能評価を行った結果、平均反射率は１．０％、当該撥水性反射防止構造体表面における水滴接触角は１２０°、撥水性及び耐久性についてはいずれも「○」であった。これらの結果を表２に併せて示す。
【００５７】
（実施例１７〜１９）
上記実施例１６と同様な方法で、スタンパの深さを変えることによって、アスペクト比：２．０（実施例１７）、アスペクト比：２．５（実施例１８）、及びアスペクト比：３．０（実施例１９）であるそれぞれの撥水性反射防止構造体を得た。
そして、上記実施例１と同様の性能評価を行った。その結果を表２に併せて示す。
【００５８】
（比較例１）
市販の電子線描画装置を用いて、開口径２５０ｎｍ、深さ２５０ｎｍの円錐状凹部がピッチ２５０ｎｍに六方最密配列したスタンパを作製した。このスタンパに紫外線硬化性アクリルモノマーを塗付し、紫外線を照射することによって、厚さ２ｍｍのアクリル板の表裏両面に、底面径Ｄ＝２５０ｎｍ、高さＨ＝２５０ｎｍの円錐形突起（アスペクト比：１．０）がピッチＰ＝２５０ｎｍに六方配列されて成る反射防止構造を転写した。そして、この表面に、真空蒸着法による撥水処理（ティーアンドケー株式会社：ナノスＢ、接触角１１６°）を施すことによって、本例の撥水性反射防止構造体を得た。
そして、このようにして得られた撥水性反射防止構造体について、上記実施例１と同様の性能評価を行った結果、平均反射率は０．９２％、当該構造体の表面での水滴の接触角は１３４°、撥水性及び耐久性についてはいずれも「○」であった。これらの結果を表１に併せて示す。
【００５９】
（比較例２）
市販の電子線描画装置を用いて、開口径が３００ｎｍ、深さが３３０ｎｍであって、ｎ＝１．５次の（１）式で表わされる稜線形状を有する略円錐状凹部がピッチ３００ｎｍに六方配列したスタンパを作製した。このスタンパに紫外線硬化性アクリルモノマーを塗付し、紫外線を照射することによって、厚さ２ｍｍのアクリル板の表裏両面に、底面径Ｄ＝３００ｎｍ、高さＨ＝３３０ｎｍの略円錐形突起（アスペクト比：１．１）がピッチＰ＝３００ｎｍに六方配列されて成る微細構造を転写した。次いで、この表面に真空蒸着法によって、上記同様の撥水処理（ティーアンドケー株式会社：ナノスＢ、接触角１１６°）を施すことによって、本例の撥水性反射防止構造体を得た。
このようにして得られた撥水性反射防止構造体について、同様の性能評価を行った結果、平均反射率は０．９０％であった。また、当該構造体表面における水滴の接触角は１３６°、撥水性及び耐久性についてはいずれも「○」であった。これらの結果を表１に併せて示す。
【００６０】
（比較例３）
上記比較例２と同様な方法でスタンパの深さを変えることによって、アスペクト比が１．４である本例の撥水性反射防止構造体を得た。
そして、同様の性能評価を行い、その結果を表１に併せて示す。
【００６１】
（比較例４）
市販の電子線描画装置を用いて、開口径２５０ｎｍ、深さ２５０ｎｍの円錐状凹部がピッチ２５０ｎｍに六方最密配列したスタンパを作製した。このスタンパを用いて、水との接触角が１１０°であって、厚さ２ｍｍのパーフルオロアルキルメタクリレート板の表裏両面に、底面径Ｄ＝２５０ｎｍ、高さＨ＝２５０ｎｍの円錐形突起（アスペクト比：１．０）がピッチＰ＝２５０ｎｍに六方細密配列されて成る撥水性反射防止構造を転写し、本例の撥水性反射防止構造体を得た。
そして、このようにして得られた撥水性反射防止構造体について、上記実施例１と同様の性能評価を行ったところ、平均反射率は０．９５％であった。また、当該撥水性反射防止構造体表面における水滴の接触角は１２０°、撥水性及び耐久性についてはいずれも「○」であった。これらの結果を表１に併せて示す。
【００６２】
（比較例５，６）
上記比較例４と同様な方法でスタンパの深さを変えることによって、アスペクト比：１．１（比較例５）及びアスペクト比：１．４（比較例６）であるそれぞれの撥水性反射防止構造体を得た。
そして、同様の性能評価を行った結果を表１に併せて示す。
【００６３】
（比較例７）
市販の電子線描画装置を用いて、開口径５００ｎｍ、深さ５００ｎｍの円錐状凹部がピッチ５００ｎｍに正方配列したスタンパを作製した。このスタンパを用いて、水との接触角が１００°、厚さ２ｍｍのフッ素をグラフト重合したアクリル板の表裏両面に、底面径Ｄ＝５００ｎｍ、高さＨ＝５００ｎｍの円錐形突起（アスペクト比：１．０）がピッチＰ＝５００ｎｍに正方配列されて成る微細構造を転写し、本例の撥水性反射防止構造体を得た。
そして、上記実施例１と同様の性能評価を行った結果、平均反射率は０．９８％、当該撥水性反射防止構造体表面における水滴接触角は１２０°、撥水性は「○」、耐久性は「○」であった。これらの結果を表２に併せて示す。
【００６４】
（比較例８，９）
上記比較例７と同様な方法でスタンパの深さを変えることによって、アスペクト比：１．１（比較例８）及びアスペクト比：１．４（比較例９）であるそれぞれの撥水性反射防止構造体を得た。
そして、同様の性能評価を行った結果を表１に併せて示す。
【００６５】
（比較例１０）
市販の電子線描画装置を用いて、開口径２５０ｎｍ、深さ２５０ｎｍの円錐状凹部がピッチ２５０ｎｍに正方配列したスタンパを作製した。このスタンパを用いて、水との接触角が９２°、厚さ２ｍｍのアクリル板の表裏両面に、底面径Ｄ＝２５０ｎｍ、高さＨ＝２５０ｎｍの円錐形突起（アスペクト比：１．０）がピッチＰ＝２５０ｎｍに正方配列されて成る微細構造を転写し、本例の撥水性反射防止構造体を得た。
そして、上記実施例と同様の性能評価を行った結果、平均反射率は１．１９％、当該撥水性反射防止構造体表面における水滴接触角は１１２°、撥水性評価結果は「×」、耐久性についても「×」であった。これらの結果を表２に併せて示す。
【００６６】
（比較例１１，１２）
上記比較例１０と同様な方法でスタンパの深さを変えることによって、アスペクト比：１．１（比較例１１）及びアスペクト比：１．４（比較例１２）であるそれぞれの撥水性反射防止構造体を得た。
そして、同様の性能評価を行った結果を表２に併せて示す。
【００６７】
（比較例１３）
平面時の反射率が７％、水との接触角が１０２°であって、厚さ２ｍｍのアクリル製平板について、上記同様の性能評価を行った結果、撥水性は「×」であった。
【００６８】
【表１】
2009042714.tif 000003
【００６９】
【表２】
2009042714.tif 000004
【００７０】
また、本発明による撥水性反射防止構造体における錐体状突起のアスペクト比の撥水特性に対する効果を確認するために、得られた撥水性反射防止構造体の水との接触角からこの構造体表面の材料の水に対する接触角を差し引いた値（アスペクト比による撥水性反射防止構造体の接触角増加分）：Δを実施例１〜１９及び比較例１〜１２について求めた。  その結果を図４に示す。なお、表１には記載していないが、構造体表面に、水に対する接触角１１８°の材料を用いた構造体であって、アスペクト比が１．５である構造体（実施例１）以外のデータも図４に加えてある。
【００７１】
表１，２及び図４より、撥水性反射防止構造体における錐体状突起のアスペクト比が１．５以上となると、アスペクト比による撥水性反射防止構造体の接触角増加分Δが急激に増加し、撥水性反射防止構造体の水との接触角が１２０°以上となる。また、撥水性反射防止構造体の平均反射率も１％以下を示すことから、本発明の撥水性反射防止構造体は、反射防止性と撥水性を両立することができることがわかる。
さらに、構造体表面の材料の水に対する接触角が１１０°以上のとき、撥水性反射防止構造体における錐体状突起のアスペクト比の撥水特性への効果が特に大きくなることが分かる。したがって、構造体表面の材料の水に対する接触角が１１０°以上となると、撥水性反射防止構造体の水との接触角が１４２°以上となり、本発明の撥水性反射防止構造体は反射防止性と極めて優れた撥水性（超撥水性）を両立できることがわかる。
【００７２】
また、表１及び２より、撥水性反射防止構造体における錐体状突起のアスペクト比が２以上となると、撥水性反射防止構造体の平均反射率は０．５％以下となることが分かる。したがって、本発明の撥水性反射防止構造体は、さらに優れた反射防止性と撥水性を両立することが分かる。
【００７３】
そして、表１及び２より、撥水性反射防止構造体における錐体状突起のアスペクト比が４以上となると、耐久性に劣ることが分かる。したがって、耐久性の観点から錐体状突起のアスペクト比を３以下とすることが好ましい。
【図面の簡単な説明】
【００７４】
【図１】（ａ）及び（ｂ）は本発明の撥水性反射防止構造の一例を示す正面図及び平面図である。
【図２】材料の水に対する接触角と撥水特性との関係を表した説明図である。
【図３】本発明の撥水性反射防止微細構造における錐体状突起の稜線形状をｎ次の式（１）で表した説明図である。
【図４】本発明における撥水性反射防止微細構造体における錐体状突起のアスペクト比の撥水特性に対する寄与を表すグラフである。
【符号の説明】
【００７５】
１  撥水性反射防止構造
２  錐体状突起
【図１】
2009042714.tif 000005
【図２】
2009042714.tif 000006
【図３】
2009042714.tif 000007
【図４】
2009042714.tif 000008